СПОСОБ ПОЛУЧЕНИЯ МЯГКИХ КОМПОЗИЦИЙ ПРОПИЛЕНОВЫХ ПОЛИМЕРОВ

1. Способ получения композиции пропиленового сополимера, имеющего модуль упругости при изгибе ниже чем 500 МПа, общее содержание этилена выше, чем 9% и содержание растворимой в ксилоле фракции при комнатной температуре выше, чем 20%, включающий в себя, по меньшей мере, одну стадию полимеризации, осуществляемую в реакторе для газофазной полимеризации, содержащем, по меньшей мере, две взаимосвязанных зоны полимеризации, указанный способ отличается тем, что, по меньшей мере, 30 мас.% указанной растворимой в ксилоле фракции получают на стадии полимеризации, осуществляемой в реакторе для газофазной полимеризации, содержащем, по меньшей мере, две взаимосвязанных зоны полимеризации.
2. Способ получения пропиленовой полимерной композиции по п.1, в котором, по меньшей мере, 50 мас.% указанной растворимой в ксилоле фракции получают на стадии полимеризации, осуществляемой в реакторе для газофазной полимеризации, содержащем, по меньшей мере, две взаимосвязанных зоны полимеризации.
3. Способ получения пропиленовой полимерной композиции по п.1, в котором всю композицию получают с помощью одной или нескольких стадий полимеризации, осуществляемых в газофазном реакторе, содержащем, по меньшей мере, две взаимосвязанных зоны полимеризации.
4. Способ по п.1, в котором реактор, содержащий, по меньшей мере, две взаимосвязанных зоны полимеризации, содержит первую из указанных зон полимеризации, работающую при условиях быстрого псевдоожижения, и вторую из указанных зон полимеризации (переливной стакан), через которую они протекают в более плотной форме под действием силы тяжести.
5. Способ по п.4, в котором газообразная и/или жидкая смесь, имеющая композицию, отличную от газовой смеси, присутствующая в первой зоне полимеризации, вводится во вторую зону полимеризации, при этом полностью или частично предотвращается поступление газовой смеси из первой зоны полимеризации во вторую зону полимеризации.
6. Способ по п.5, в котором газофазная композиция из первой зоны полимеризации является более обогащенной, чем вторая.
7. Способ по п.1, в котором композиции пропиленового сополимера имеют модуль упругости при изгибе ниже, чем 400 МПа.
8. Способ по п.1, в котором композиции пропиленового сополимера имеют содержание растворимой в ксилоле фракции при комнатной температуре выше, чем 25%.
9. Способ по п.1, в котором композиции пропиленового сополимера имеют содержание этилена выше, чем 10%.
10. Способ по п.1, в котором композиции пропиленового сополимера имеют экстрагируемость в гексане, определенную на пленке (100 мкм), ниже, чем 6 мас.%.